(57)【要約】      （修正有）【課題】十分に低周波振動が抑制された屋外工作物を提供する。【解決手段】４−４’−ブチリデンビス（３−メチル−６−ｔ−ブチルフェノール）や、２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）といったビスフェノール系酸化防止剤等からなる圧電・誘電・導電材料と、塩素化ポリオレフィン、ポリビニリデンクロライド、フッ素化ポリオレフィン、ポリビニリデンフルオライド、ポリウレタン、アクリルゴム等といった有機高分子材料マトリックスとを含んでなる制振材料２を対象物に取り付けることで、十分に低周波振動を抑制した屋外工作物を得ることができる。【選択図】図１
2007321830.tif 000002
【特許請求の範囲】
【請求項１】
制振材料が取り付けられ、又は一部が制振材料により形成された屋外工作物であって、前記制振材料が、有機高分子材料マトリックスとして分子量１００００〜１００００００の塩素化ポリエチレン１０〜９５重量％、圧電・誘電・導電材料として分子量３０〜１００００のビスフェノール系酸化防止剤５〜８０重量％を含んでなることを特徴とする低周波振動が抑制された屋外工作物。
【請求項２】
前記屋外工作物は、アルミサッシ、床材、標識柱、照明柱、鉄道レールからなる群から選ばれた少なくとも１つであることを特徴とする請求項１に記載の低周波振動が抑制された屋外工作物。
【発明の詳細な説明】
【技術分野】
【０００１】
本発明は、屋外工作物の騒音や破損等に繋がりやすい低周波振動が抑制された屋外工作物に関するものである。
【背景技術】
【０００２】
制振材料が取り付けられて制振が図られた屋外工作物は多種・多様な発明が開示されてきている。これらの内、低周波振動を抑制することを主眼としたものとしては、例えばコア層に、ポリマーに低分子化合物を配合した組成物を、熱硬化性樹脂を主な成分とする樹脂液に混合した含浸用樹脂を、コア基材に含浸した制振性樹脂含浸紙が少なくとも１枚含まれ、該コア層の少なくとも片面に、化粧層が形成され、該組成物の配合割合が、該ポリマーの固形分１００重量部に対し、該低分子化合物の固形分が５０〜１００重量部である化粧板が開示されている（例えば特許文献１）。
【０００３】
【特許文献１】特開２００４−２９９１５９号公報
【発明の開示】
【発明が解決しようとする課題】
【０００４】
しかしながら、特許文献１に記載のような従来の工作物では、制振材料自体に低周波振動に対する制振性が不足しており、騒音や屋外工作物の破損に繋がりやすい低周波振動の低減が十分に図られないものであった。
【０００５】
本発明は上記の如き課題に鑑みてなされたものであり、十分に低周波振動が抑制された屋外工作物を提供せんとするものである。
【課題を解決するための手段】
【０００６】
上記目的を達成するため、本発明は以下のような構成としている。すなわち、本発明に係わる低周波振動が抑制された屋外工作物は、制振材料が取り付けられ、又は一部が制振材料により形成された屋外工作物であって、前記制振材料が、有機高分子材料マトリックスとして分子量１００００〜１００００００の塩素化ポリエチレン１０〜９５重量％、圧電・誘電・導電材料として分子量３０〜１００００のビスフェノール系酸化防止剤５〜８０重量％を含んでなることを特徴とするものである。
【０００７】
本発明に係わる低周波振動が抑制された屋外工作物によれば、上記のような圧電・誘電・導電材料と有機高分子材料マトリックスとを含んでなる制振材料を用いることで、十分に低周波振動を抑制した屋外工作物を得ることができる。
【０００８】
かかる低周波振動が効率的に低減される仕組みは完全に明確ではないが、上記範囲で分子量が分布する塩素化ポリエチレン間に、上記範囲の分子量のビスフェノール系酸化防止剤が程良く分散して分布することで、内部抵抗が高められてシート状の吸音材の制振性が高められること、また上記範囲の分子量の塩素化ポリエチレンにより柔軟性が確保されることでシート状の吸音材が円滑に変形することが可能となされていることが挙げられる。
【０００９】
圧電・誘電・導電材料としてのビスフェノール系酸化防止剤としては、４−４’−ブチリデンビス（３−メチル−６−ｔ−ブチルフェノール）や、２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）等で、分子量が３０〜１００００のものを用いることができる。
【００１０】
また有機高分子材料マトリックスとは、塩素化ポリオレフィン、ポリビニリデンクロライド、フッ素化ポリオレフィン、ポリビニリデンフルオライド、ポリウレタン、アクリルゴム等の合成樹脂材料であり、好適には分子量は１００００〜１００００００程度の塩素化ポリエチレンであり、更に分子量は２００００〜５０００００程度が好ましい。
【００１１】
また前記屋外工作物は、アルミサッシ、床材、標識柱、照明柱、鉄道レールからなる群から選ばれた少なくとも１つであれば、これらの屋外工作物は低周波振動による騒音の発生や破損の恐れが高いものであり、本発明を適用する利点が更に高められ好ましい。
【発明の効果】
【００１２】
本発明に係わる低周波振動が抑制された屋外工作物によれば、上記のような圧電・誘電・導電材料と有機高分子材料マトリックスとを含んでなる制振材料を用いることで、十分に低周波振動を抑制した屋外工作物を得ることができる。
【発明を実施するための最良の形態】
【００１３】
本発明に係わる最良の実施の形態について、図面に基づき以下に具体的に説明する。
【００１４】
図１は、本発明に係わる低周波振動が抑制された屋外工作物の、実施の一形態を示す説明図である。屋外工作物はアルミサッシ１Ａであり、アルミサッシ１Ａのガラス窓１Ａ２の周辺に取り付けられたサッシ材１Ａ１の表面全体にシート状の制振材料２が貼着されて形成されたものである。かかる構成により、ガラス窓１Ａ２に伝播した騒音等に由来する低周波振動が、サッシ材に１Ａ１に伝わった際に抑制され、アルミサッシ１Ａを隔てて外界からの騒音が室内に伝播される度合いが少なくなり、室内の音環境の改善を図ることができる。逆に室内において、音楽活動等の騒音が発生するような場合には、とりわけ低減が困難である低周波騒音を制振材料２により減衰させて低減させることができる。
【００１５】
図２は、本発明に係わる低周波振動が抑制された屋外工作物の、他の実施形態を示す説明図である。屋外工作物は床材１Ｂであり、床材１Ｂの裏面１Ｂ１全面にシート状の制振材料２が貼着されて形成されたものである。かかる構成により、床材１Ｂが二階以上の階上に設置され、床材１Ｂ上を人間が歩行等した場合に、高周波騒音は建材により容易に吸音されるが、低周波振動に由来する低周波騒音の吸音は容易ではなく、その低周波騒音が階下に伝播すると住民同士のトラブルに繋がりかねないが、低周波振動の抑制に優れる制振材料２が床材１Ｂの裏面１Ｂ１に貼着されていることで、かかるトラブルの発生を未然に防止することができる。
【００１６】
図３は、本発明に係わる低周波振動が抑制された屋外工作物の、更に他の実施形態を示す説明図である。屋外工作物は標識柱１Ｃであり、標識柱１Ｃの標識１Ｃ２が上端に取り付けられた支柱１Ｃ１側面の、下半分の全周に亘って制振材料２が貼着されて形成されたものである。かかる構成により標識柱１Ｃの支柱１Ｃ１に伝わる路面からの振動等の内、とりわけ支柱１Ｃ１や標識１Ｃ２にかかる応力が大きくなる低周波振動を制振材料２により抑制し、振動による金属疲労の発生を緩和して標識柱１Ｃの耐久年数を向上させることができる。
【００１７】
図４は、本発明に係わる低周波振動が抑制された屋外工作物の、更に他の実施形態を示す説明図である。屋外工作物は照明柱１Ｄであり、照明柱１Ｄの灯具１Ｄ２が上端に取り付けられた支柱１Ｄ１側面の、下半分の全周に亘って制振材料２が貼着されて形成されたものである。かかる構成により照明柱１Ｄの支柱１Ｄ１に伝わる路面からの振動等の内、とりわけ支柱１Ｄ１や灯具１Ｄ２にかかる応力が大きくなる低周波振動を制振材料２により抑制し、振動による金属疲労や灯具１Ｄ２への振動の伝播を抑制して照明柱１Ｄの耐久年数を向上させることができる。
【００１８】
図５は、本発明に係わる低周波振動が抑制された屋外工作物の、更に他の実施形態を示す説明図である。屋外工作物は鉄道レール１Ｅであり、鉄道レール１Ｅの上面である踏面１Ｅ１と車輪が当たる上内面１Ｅ２を除く断面略全周に亘って制振材料２が貼着されている。かかる構成により、列車の通過により鉄道レール１Ｅに伝播される低周波振動が制振材料２により大幅に抑制され、列車通過時に鉄道レール１Ｅから発生する低周波騒音を抑制して音環境の改善を図ることができる。制振材料２は、鉄道レール１Ｅの延設方向全体に貼着してもよいが、低周波騒音の主たる発生源であるレール継ぎ目付近に貼着しておくことで、少ない材料で高い効果を得ることができ得る。
【００１９】
上述の実施形態における制振材料２は、シート状のものが好ましく、その厚みは１〜２０ｍｍ程度が好ましい。厚みが１ｍｍを下回ると低周波振動の抑制が十分に行われなくなり、厚みが２０ｍｍを上回ると、制振材料２の厚みの増加に伴う低周波振動の抑制効果が頭打ちとなってコストパフォーマンスが著しく低下することとなる。
【００２０】
次に、下記の実施例において、本発明に係わる低周波振動が抑制された屋外工作物に用いられる制振材料の性能を示す。
【００２１】
（実施例１）
平均分子量２０００００（分子量は５００００〜３５００００の間に分布）の塩素化ポリエチレンを５０重量％、平均分子量３８３の酸化防止剤（商品名：スミライザーＧＭ−１、主成分４−４’−ブチリデンビス（３−メチル−６−ｔ−ブチルフェノール））を５０重量％を配合した樹脂組成物を熱プレスにより１．０ｍｍの厚みのシート状に成形し、本発明の実施例１に係わる制振材料を得た。
【００２２】
（実施例２）
平均分子量２０００００（分子量は５００００〜３５００００の間に分布）の塩素化ポリエチレンを５０重量％、平均分子量３８３の酸化防止剤（商品名：スミライザーＧＭ−１、主成分４−４’−ブチリデンビス（３−メチル−６−ｔ−ブチルフェノール））を５０重量％を配合した樹脂組成物を熱プレスにより０．４７ｍｍの厚みのシート状に成形し、本発明の実施例１に係わる制振材料を得た。
【００２３】
（比較例１）
平均分子量２０００００（分子量は５００００〜３５００００の間に分布）の塩素化ポリエチレンのみを熱プレスにより１．０ｍｍの厚みのシート状に成形し、比較例１の制振材料を得た。
【００２４】
（比較例２）
平均分子量２０００００（分子量は５００００〜３５００００の間に分布）の塩素化ポリエチレン５０重量％に、平均分子量３１４のＤＢＳ（ダイクロヘキシル−２−ベンゾチアゾリルスルフェンアミド）を５０重量％配合しが樹脂組成物を熱プレスにより０．４７ｍｍの厚みのシート状に成形し、比較例２の制振材料を得た。
【００２５】
これら実施例及び比較例に係わる制振材料を、ＪＩＳ  Ａ  １４０５に基づく垂直入射吸音率の測定方法にて、周波数６３〜２０００Ｈｚにおける吸音率を測定することで低周波振動に対する制振性能を評価した。その結果を図６のグラフに示す。図６中、Ａ：実施例１、Ｂ：実施例２、Ｃ：比較例１、Ｄ：比較例２における吸音率の推移を示すものである。
【００２６】
吸音率のピークは、実施例１及び２は比較例１及び２に較べて低周波側に移動しており、低周波における制振性能が高められていることが判る。また吸音率の絶対値についても、実施例１及び２は比較例１及び２に対して大差ないか、または若干優れたものとなっており、高い制振性能を維持しつつ低周波の振動を抑制できるようになされていることが判る。
【図面の簡単な説明】
【００２７】
【図１】本発明に係わる低周波振動が抑制された屋外工作物の、実施の一形態を示す説明図である。
【図２】本発明に係わる低周波振動が抑制された屋外工作物の、他の実施形態を示す説明図である。
【図３】本発明に係わる低周波振動が抑制された屋外工作物の、更に他の実施形態を示す説明図である。
【図４】本発明に係わる低周波振動が抑制された屋外工作物の、更に他の実施形態を示す説明図である。
【図５】本発明に係わる低周波振動が抑制された屋外工作物の、更に他の実施形態を示す説明図である。
【図６】本発明に係わる低周波振動が抑制された屋外工作物に用いられる制振材料の、制振性能を表すグラフである。
【符号の説明】
【００２８】
１Ａ  アルミサッシ
１Ｂ  床材
１Ｃ  標識柱
１Ｄ  照明柱
１Ｅ  鉄道レール
２    制振材料
【図１】
2007321830.tif 000003
【図２】
2007321830.tif 000004
【図３】
2007321830.tif 000005
【図４】
2007321830.tif 000006
【図５】
2007321830.tif 000007
【図６】
2007321830.tif 000008